(57)【要約】【課題】薄肉成形品の鋳造性を向上させた金型を提供する。【解決手段】ダイカスト鋳造用の金型１は、固定型４と、固定型４に組み合わされる可動型５と、固定型４に設けられるとともに、鋳造機のスリーブ１８が連結される連結端部１５と鋳造時にビスケットが成形される領域６９とを備えた鋳込み口部材１３と、液体冷媒が流れる流路７７を備え鋳造時に鋳込み口部材１３に成形されたビスケット５１を冷却する冷却回路７１とを具備する。冷却回路７１は、連結端部１５とビスケットが成形される領域６９との間の領域に沿って設けられている。【選択図】      図５
2008272796.tif 000002
【特許請求の範囲】
【請求項１】
固定型と、
上記固定型に組み合わされる可動型と、
上記固定型に設けられ、筒状に形成されるとともに、鋳造機のスリーブが連結される連結端部と鋳造時にビスケットが成形される領域とを備えた鋳込み口部材と、
上記固定型および上記可動型を水の沸点を超える温度に昇温する昇温回路と、
鋳造機に設けられた冷却装置との間で循環される冷却水が流れる冷却水路を備え、鋳造時に上記鋳込み口部材の内部に成形されたビスケットを冷却する冷却回路と、を具備し、
上記冷却水路は、上記鋳込み口部材を周方向に取り囲むとともに、上記冷却水が上記固定型内で沸騰しないように所定以上の流速で流され、
上記冷却回路は、上記鋳込み口部材の外周面において上記ビスケットが成形される領域を外れ、上記連結端部と上記ビスケットが成形される領域との間の領域に沿って設けられていることを特徴とするダイカスト鋳造用の金型。
【請求項２】
請求項１に記載の金型において、
基本肉厚が０．６ｍｍ以下の薄肉成形品を鋳造することを特徴とする金型。
【請求項３】
固定型と、
上記固定型に組み合わされる可動型と、
上記固定型に設けられるとともに、鋳造機のスリーブが連結される連結端部と鋳造時にビスケットが成形される領域とを備えた鋳込み口部材と、
液体冷媒が流れる流路を備え、鋳造時に上記鋳込み口部材に成形されたビスケットを冷却する冷却回路と、を具備し、
上記冷却回路は、上記鋳込み口部材の上記連結端部と上記ビスケットが成形される領域との間の領域に沿って設けられていることを特徴とするダイカスト鋳造用の金型。
【請求項４】
鋳造時に鋳込み口部材にビスケットが成形され、このビスケットの固化を待って金型内から鋳造品を取り出すダイカスト鋳造による成形品の製造方法であって、
上記鋳込み口部材は、鋳造機のスリーブが連結される連結端部と、上記ビスケットが成形される領域とを備え、
鋳造時に上記ビスケットを冷却して固化を促進し、このビスケットの冷却は、上記鋳込み口部材の上記連結端部と上記ビスケットが成形される領域との間の領域を冷却することで行われることを特徴とする成形品の製造方法。
【請求項５】
鋳造時に鋳込み口部材にビスケットが成形され、このビスケットの固化を待って金型内から鋳造品を取り出すダイカスト鋳造による成形品であって、
上記鋳込み口部材は、鋳造機のスリーブが連結される連結端部と、上記ビスケットが成形される領域とを備え、
鋳造時に上記ビスケットが冷却されて固化が促進され、このビスケットの冷却は、上記鋳込み口部材の上記連結端部と上記ビスケットが成形される領域との間の領域を冷却することで行われることを特徴とする成形品。
【発明の詳細な説明】
【技術分野】
【０００１】
本発明は、ダイカスト鋳造に係る技術に関する。
【背景技術】
【０００２】
コールドチャンバー方式によるダイカスト鋳造用の金型は、固定型と、この固定型に組み合わされる可動型とを有する。固定型には、鋳込み口部材が設けられている。鋳込み口部材とは、鋳造機のスリーブが連結され、溶融金属（以下、溶湯）を金型内に導き入れる部分である。鋳造後、この鋳込み口部材にはビスケットと呼ばれるゲートの始点が残る。ビスケットは、高速で前進する射出プランジャーの停止時の衝撃を緩和する緩衝部としての役割と、サイクルごとの溶湯の供給量の違いを調整する調整部としての役割とを有し、例えば２０ｍｍ程度の厚みを必要とする。
【０００３】
近年、例えば肉厚が１．０ｍｍ以下といった薄肉の成形品が所望されている。このような薄肉の成形品の鋳造では、溶湯の充填時に製品部分の固化が極めて短時間のうちに進むが、一方でビスケットは厚肉のために固化しにくい。ここで、ビスケットの固化を待っていたのでは薄肉の製品部分は固化が進み過ぎ、収縮して金型に食い付いてしまう。
【０００４】
そこで本発明者は、ビスケットが成形される領域を取り囲むように鋳込み口部材の外周面に沿って冷却水が流れる冷却回路を設け、ビスケットの冷却を図ることを考えた。これによりビスケットの固化を促進し、製品部分が金型に食い付く前に鋳造品を金型から取り出すことができる。
【０００５】
ここで特許文献１には、冷却装置を備えたダイカスト装置を開示している。このダイカスト装置は、金型と、射出装置と、冷却液路を有する冷却装置とを備える。冷却装置は、射出装置のスリーブの外面に装着される。これによりスリーブの受湯部の冷却が図られている。
【特許文献１】特開２００５−３４８６７号公報
【発明の開示】
【発明が解決しようとする課題】
【０００６】
近年ではさらに薄肉の成形品が所望され、例えば肉厚が０．６ｍｍ以下といった超薄肉の成形品が望まれている。上述のようにビスケットが成形される領域を取り囲むように冷却回路を配置すると、金型への溶湯注入時に溶湯の温度がある程度低下するが、この溶湯温度の低下は上記のような超薄肉成形品を鋳造する場合にその鋳造性に極めて重大な影響を与える。すなわち溶湯の温度が大きく低下してしまうと、それに伴い溶湯の流動性が損なわれ、成形品を所望の形状に鋳造することができなくなる。  
また、特許文献１のようにスリーブを冷却すると、スリーブのなかで溶湯が冷やされて溶湯の流動性が低下してしまう。
【０００７】
本発明の目的は、薄肉成形品の鋳造性を向上させた金型を提供することにある。
【０００８】
本発明の他の目的は、薄肉成形品の鋳造性を向上させた成形品の製造方法を提供することにある。
【０００９】
本発明の他の目的は、薄肉成形品の鋳造性を向上させた鋳造方法による成形品を提供することにある。
【課題を解決するための手段】
【００１０】
上記目的を達成するため、本発明の一つの形態に係るダイカスト鋳造用の金型は、固定型と、上記固定型に組み合わされる可動型と、上記固定型に設けられるとともに、鋳造機のスリーブが連結される連結端部と鋳造時にビスケットが成形される領域とを備えた鋳込み口部材と、液体冷媒が流れる流路を備え鋳造時に上記鋳込み口部材に成形されたビスケットを冷却する冷却回路とを具備する。上記冷却回路は、上記鋳込み口部材の上記連結端部と上記ビスケットが成形される領域との間の領域に沿って設けられている。
【００１１】
上記他の目的を達成するため、本発明の一つの形態に係る成形品の製造方法は、鋳造時に鋳込み口部材にビスケットが成形され、このビスケットの固化を待って金型内から鋳造品を取り出すダイカスト鋳造による成形品の製造方法であって、上記鋳込み口部材は、鋳造機のスリーブが連結される連結端部と、上記ビスケットが成形される領域とを備え、鋳造時に上記ビスケットを冷却して固化を促進し、このビスケットの冷却は、上記鋳込み口部材の上記連結端部と上記ビスケットが成形される領域との間の領域を冷却することで行われる。
【００１２】
上記他の目的を達成するため、本発明の一つの形態に係る成形品は、鋳造時に鋳込み口部材にビスケットが成形され、このビスケットの固化を待って金型内から鋳造品を取り出すダイカスト鋳造による成形品であって、上記鋳込み口部材は、鋳造機のスリーブが連結される連結端部と、上記ビスケットが成形される領域とを備え、鋳造時に上記ビスケットが冷却されて固化が促進され、このビスケットの冷却は、上記鋳込み口部材の上記連結端部と上記ビスケットが成形される領域との間の領域を冷却することで行われる。
【発明の効果】
【００１３】
これらの構成によれば、薄肉成形品の鋳造性が向上する。
【発明を実施するための最良の形態】
【００１４】
以下、本発明の一つの実施形態について、図１ないし図７を参照して説明する。  
図１は、コールドチャンバー方式によるダイカスト鋳造用の金型１を示す。この図１は、本発明が適用される金型の一例として、ポータブルコンピュータの筐体の一部を鋳造する金型を示している。
【００１５】
図２は、金型１によって鋳造された成形品２を示す。図２に示すように、成形品２の一例は、ポータブルコンピュータの筐体の一部である筐体ベースである。ただし本発明が適用可能な金型および成形品はこれに限らず、例えば筐体カバーを含む種々の成形品を鋳造する金型に適用可能である。成形品２は、例えばマグネシウム合金製であるとともに、基本肉厚が０．６ｍｍ以下の超薄肉の成形品である。なお「基本肉厚」とは、その成形品のなかで最も広く全体に採用されている厚さのことを指す。
【００１６】
図１に示すように、金型１は、固定型４と可動型５とを有する。固定型４は、図示しない固定盤に固定される。固定型４は、固定型板１１、キャビティ部材１２、および鋳込み口部材１３を備える。固定型板１１は、固定盤に固定されるとともに、可動型５に対向する面にキャビティ部材１２が取り付けられる凹部（図示しない）を有する。キャビティ部材１２は、この凹部に取り付けられるとともに、可動型５に対向する。キャビティ部材１２は、例えば製品の表側に対応した型面を有する。
【００１７】
鋳込み口部材１３は、鋳造機の射出プランジャー１７が挿入される貫通孔１３ａを備え、筒状に形成されている。固定型板１１は、鋳込み口部材１３が取り付けられる開口部１１ａを有する。またキャビティ部材１２は、鋳込み口部材１３を避ける切欠き部１２ａを有する。鋳込み口部材１３は、固定型板１１の開口部１１ａとキャビティ部材１２の切欠き部１２ａに沿って取り付けられ、図５に示すように、固定型４の下面（すなわち可動型５側の面）から上面（すなわち固定盤側の面）に亘って設けられている。
【００１８】
図５に示すように、鋳込み口部材１３は、可動型５に当接する第１の端部１４と、この第１の端部１４の反対側に設けられ、固定盤側に露出する第２の端部である連結端部１５とを備える。この連結端部１５は、鋳造機のスリーブ１８が連結される（図６参照）。
【００１９】
一方、可動型５は、図１に示すように、可動型板２１、コア部材２２、および分流子２３を備える。可動型５は、図示しない可動盤に固定されるとともに、固定型４に組み合わされて型締される型閉め位置と、鋳造品３１（図４参照）を金型１内から取り出すために固定型４から離間する型開き位置との間で進退自在である。
【００２０】
可動型板２１は、可動盤に固定されるとともに、固定型４に対向する面にコア部材２２が取り付けられる凹部２１ａを有する。コア部材２２は、この凹部２１ａに取り付けられるとともに、固定型４に対向する。コア部材２２は、例えば製品の裏側に対応した型面を有する。図５に示すように、分流子２３は、鋳込み口部材１３に対向するとともに、鋳込み口部材１３に当接する。分流子２３は、溶湯を分流させ、鋳込む形状に合わせて充填量を制御するものである。
【００２１】
図３は、金型１の内部空間４１を模式的に示す。固定型４の型面と可動型５の型面とが互いに合わされると、固定型４と可動型５との間には、図３に示すような内部空間４１が形成される。この内部空間４１は、ビスケット部４３、ゲート部４４、製品部４５、オーバーフロー部４６、およびチルベルト部４７を備える。ビスケット部４３は、鋳込み口部材１３の内部に設けられるとともに、鋳造機の射出装置より高温の溶湯を高速で受け取る部分である。なお、このビスケット部４３については、詳しく後述する。
【００２２】
ゲート部４４は、ビスケット部４３に射出された溶湯を製品部４５に導く流路であり、例えばフィン状に形成されている。製品部４５は、製品形状に対応した空間であり、ここに溶湯が充填されることで任意の製品形状が得られる。オーバーフロー部４６は、金型１内の空気を排気して溶湯の充填抵抗を下げるとともに、流動先端の劣化した溶湯を製品部４５の外に押し出すための部位である。チルベルト部４７は、劣化した溶湯が金型１外に飛び出さないようにする部分である。
【００２３】
このような金型１を用いると、図４に示すように、ビスケット部４３に対応したビスケット５１と、ゲート部４４に対応したゲート部分５２と、製品部４５に対応した製品部分５３とが一体に成形された鋳造品３１が得られる。ビスケット５１は、スリーブ１８の内径に依存した円柱状に形成され、例えば７０ｍｍ〜１００ｍｍ程度の直径を有する。ビスケット５１は、高速で前進する射出プランジャー１７の停止時の衝撃を緩和する緩衝部としての役割と、サイクルごとの溶湯の供給量の違いを調整する調整部としての役割とを有し、例えば２０ｍｍ程度の厚さＴを必要とする。
【００２４】
金型１は、溶湯の固化を遅らせる目的で例えば常に３００度近くまで昇温されている。図１に示すように、金型１には、この金型１を昇温するための第１ないし第４の昇温回路６１，６２，６３，６４が設けられている。これら第１ないし第４の昇温回路６１，６２，６３，６４には、それぞれ鋳造機に設けられた加熱装置との間で循環される高温の油が流され、金型１を約３００度の高温に保つ。すなわち固定型４および可動型５は、水の沸点を超える温度まで昇温される。
【００２５】
詳しく説明すると、図１および図５に示すように、第１の昇温回路６１は、固定型板１１の側面に開口する開口部から固定型板１１の内部に延びており、固定型板１１を昇温する回路である。第２の昇温回路６２は、固定型板１１の側面に開口する開口部からキャビティ部材１２の内部に亘るように設けられており、キャビティ部材１２を昇温する回路である。第３の昇温回路６３は、可動型板２１の側面に開口する開口部からコア部材２２の内部に亘るように設けられており、コア部材２２を昇温する回路である。第４の昇温回路６４は、可動型板２１の側面に開口する開口部から可動型板２１の内部に延びており、可動型板２１を昇温する回路である。
【００２６】
次に、ビスケット部４３について説明する。  
図５に示すように、分流子２３は、鋳込み口部材１３に向いて突出した凸部６７を有する。凸部６７は、鋳込み口部材１３の内周面１３ｂに沿うとともに、この凸部６７の先端部は鋳込み口部材１３の内部に挿入される。図６に示すように、鋳込み口部材１３の貫通孔１３ａには、鋳造機の射出プランジャー１７が挿入される。上述のビスケット部４３は、分流子２３の端面６７ａと、金型１に押し込まれた射出プランジャー１７の端面１７ａと、鋳込み口部材１３の内周面１３ｂとによって形成される。このように、鋳込み口部材１３は鋳造時にビスケット５１が成形されるビスケット成形領域６９を有する。本発明でいうビスケット成形領域６９をさらに詳しく定義すると、鋳込み口部材１３の径方向からビスケット５１に対向する領域のことであり、図５中に一点鎖線で囲む領域のことである。
【００２７】
次に、鋳造時にビスケット５１を冷却する冷却回路７１について説明する。  
図５に示すように、冷却回路７１は、固定型４に設けられ、ビスケット成形領域６９を外れた鋳込み口部材１３の他の領域に沿って設けられている。詳しくは、ビスケット成形領域６９と連結端部１５との間に領域に沿って設けられている。
【００２８】
冷却回路７１は、鋳込み口部材１３の外周面１３ｃに周方向に掘られた溝７３，７４と、鋳込み口部材１３の外周面１３ｃに取り付けられたリング状のカラー部材７５とによって形成されている。カラー部材７５は、鋳込み口部材１３の外周面１３ｃに例えば溶接などで隙間なく強固に接合され、溝７３，７４に蓋をして液密にする。これにより、鋳込み口部材１３の外周面１３ｃに沿って、例えば冷却水が流れる冷却水路７７が形成されている。なお、冷却水は、ビスケット５１を冷却する液体冷媒の一例であり、冷却水路７７は、液体冷媒が流れる流路の一例である。
【００２９】
より詳しくは、冷却回路７１の第１および第２の溝７３，７４は、それぞれ鋳込み口部材１３の外周面１３ｃの周方向に沿って形成されているとともに、互いに鋳込み口部材１３の軸方向に沿って離間している。第１の溝７３は、二つの溝７３，７４のなかでビスケット成形領域６９に近い方の溝である。
【００３０】
図５に示すように、カラー部材７５には、第１の溝７３に連通する流入口７５ａと、第２の溝７４に連通する流出口７５ｂとが開口している。さらに固定型板１１には、この流入口７５ａに連通する流入路７８ａと、流出口７５ｂに連通する流出路７８ｂとが設けられている。
【００３１】
上記第１の溝７３と第２の溝７４と間には、第１の溝７３と第２の溝７４とを互いに連通させる図示しない連通路が設けられている。この連通路は、例えば流入口７５ａおよび流出口７５ｂとは鋳込み口部材１３の周方向に沿った反対側に設けられている。第１の溝７３は、この連通路よりも下流となる部分が塞がれている。第２の溝７４は、この連通路よりも上流となる部分が塞がれている。これにより第１および第２の溝７３，７４は、協働して鋳込み口部材１３を周方向に３６０度取り囲む一本の冷却水路７７を形成することになる。
【００３２】
このような構成によれば、鋳込み口部材１３の外周面１３ｃを３６０度取り囲むとともに、流入口７５ａと流出口７５ｂとを周方向の同じ位置に開口させた冷却回路７１を、単純な構成によって実現することができる。
【００３３】
図５に示すように、第１の溝７３は、ビスケット５１の端面５１ａから例えば５ｍｍ〜１０ｍｍの間隔Ｓを空けて配置されている。第２の溝７４は、ビスケット５１の端面５１ａから第１の溝７３よりも大きな間隔を空けて配置されている。
【００３４】
固定型板１１に設けられた流入路７８ａと流出路７８ｂには、鋳造機に設けられた循環装置（図示しない）が接続される。循環装置は、流入路７８ａに冷却水を送出するとともに、流出路７８ｂに流れる冷却水を回収する。循環装置はさらに鋳造機に設けられた冷却装置（図示しない）に接続されている。冷却装置は、循環装置が回収した冷却水を冷却する。
【００３５】
冷却水路７７は、鋳造機に設けられた冷却装置との間で循環される冷却水が流れる。詳しくは、循環装置から固定型板１１の流入路７８ａに送出された冷却水は、カラー部材７５の流入口７５ａを通じて第１の溝７３に流れ込む。第１の溝７３に流れ込んだ冷却水は、第１の溝７３に沿って鋳込み口部材１３の外周面１３ｃを約半周に亘り流れた後、連通路を通じて第２の溝７４に流れ込む。
【００３６】
第２の溝７４に流れ込んだ冷却水は、第２の溝７４に沿って鋳込み口部材１３の外周面１３ｃを残りの半周に亘り流れ、カラー部材７５の流出口７５ｂから固定型板１１の流出路７８ｂへと流れ込む。流出路７８ｂへ流れ込んだ冷却水は、循環装置に回収され、冷却装置により冷却された後、再び流出路７８ｂへと送出される。
【００３７】
ここで、固定型４は上述の第１および第２の昇温回路６１，６２により約３００度の高温に保たれる。冷却水路７７は、冷却水が固定型４内で沸騰しないように所定以上の流速で流される。
【００３８】
図１に示すように、鋳込み口部材１３を冷却する冷却回路７１とは別に、分流子２３を冷却する冷却回路８１が設けられている。この冷却回路８１は、可動型板２１の側面に開口した開口部から分流子２３の内部に亘って延びているとともに、鋳造機に設けられた循環装置および冷却装置に接続されている。
【００３９】
次に、金型１を用いたダイカスト鋳造による成形品２に製造方法について説明する。  
まず、上述の金型１を備えた鋳造機を準備する。金型１は、昇温回路６１，６２，６３，６４に高温の油を流し、約３００度程度まで昇温されるとともに、冷却回路７１，８１に液体冷媒を循環させた状態に準備される。また、原材料の金属（例えばマグネシウム合金）を溶融して溶湯とする。溶湯の温度は、例えば約７００度である。
【００４０】
次いで鋳造サイクルに入る。まず、可動型５が動いて、固定型４に組み合わされて型締される。次に、鋳込み口部材１３に連結されたスリーブ１８内に溶湯を注入し、射出プランジャーを高速で押し出し、鋳込み口部材１３から金型１内に溶湯を充填する。このとき、金型１が昇温されているので、溶湯の温度低下が抑制されて、溶湯はゲート部４４を介して製品部４５に充填される。また、鋳込み口部材１３の内部に形成されたビスケット部４３には、ビスケット５１が成形される。このビスケット５１は、上述のゲート部分５２および製品部分５３と一体に成形される。
【００４１】
製品部分５３の基本肉厚は、例えば０．６ｍｍ以下であり、充填後に急激に固化が進む。一方、ビスケット５１は、例えば厚さＴが２０ｍｍもあり、製品部分５３に比べて厚肉のため固化しにくいが、冷却回路７１が鋳込み口部材１３の連結端部１５とビスケット成形領域６９との間の領域を冷却することで、ビスケット５１の固化が促進される。これにより、薄肉の製品部分５３の固化が進み過ぎないうちにビスケット５１の固化が完了する。
【００４２】
ビスケット５１の固化を待って、可動型５が動いて型が開き、金型１内から製品部分５３とビスケット５１とを含む鋳造品３１を取り出す。これにより、ダイカスト鋳造の１サイクルが終了する。金型１から取り出された鋳造品３１は、ビスケット５１およびとゲート部分５２を含む不要部分が製品部分５３から切り離され、所望の成形品２が得られる。
【００４３】
このような構成の金型１によれば、薄肉成形品の鋳造性が向上する。  
例えば、ビスケット成形領域６９を取り囲むように冷却回路が配置されている（すなわちビスケット５１の厚みの中心部が冷却回路内に収まるように冷却水路が通っている）と、金型注入時に溶湯の温度が大きく低下してしまい、溶湯の流動性が低下してしまう。
【００４４】
金型注入時の溶湯の温度低下を抑制するために、例えば冷却回路７１の冷却性能を下げることも考えられる。冷却回路７１の冷却性能を下げる方法として、例えば冷却回路７１を流れる液体冷媒の温度をある程度高く設定することが考えられる。しかしながら、この液体冷媒は約３００度まで昇温されている金型１内に繰り返し循環されるため、例え液体冷媒の温度を設定しようとしても、金型１からの熱伝導で液体冷媒の温度は時間が経つに従い設定値から掛け離れてしまうため、実質的に液体冷媒の温度管理を行うことは不可能に近い。
【００４５】
また一般に、循環装置の液体冷媒の吐出圧力は鋳造機ごとに決まっていることが多く、液体冷媒の吐出量を制御できないことが多い。そこで本発明者は、冷却回路７１の溝７３，７４の断面積を大きくすることで液体冷媒の流速を低下させ、それによって冷却回路７１の冷却性能を下げ、金型注入時に溶湯の温度低下を抑制することができないかと考えた。しかしながら、液体冷媒の流速を低下させると、固定型４内での液体冷媒の温度上昇幅が大きくなる。例えば冷却水のような沸点が低い液体冷媒を用いるためには、この液体冷媒が金型１内で沸騰しないように所定以上の流速で固定型４内を通過させる必要があることがわかった。特に液体冷媒が流れる流路が鋳込み口部材１３を周方向に取り囲むような比較的長い流路長を有すると、液体冷媒の流速をある程度以上に設定する必要があるため、溶湯の温度低下をあまり抑制することができないことがわかった。
【００４６】
すなわち、本発明の実施形態の前提となる金型１は、その全体は溶湯の固化を遅らせる目的で常に３００度近くまで昇温されており、そのなかで鋳込み口部材１３の内部に成形されるビスケット５１を冷却しなければならないという特殊性を有する。
【００４７】
しかしながら、上記のような構成によれば、冷却回路７１の冷却性能を精度良く管理することなく、ビスケット５１の固化促進と溶湯の温度低下の抑制とのバランスを取ることで薄肉成形品の鋳造性を向上させた金型１を提供することができる。すなわち、ビスケット５１を冷却するための冷却回路７１をビスケット成形領域６９の周囲から敢えて外し、この冷却回路７１を鋳込み口部材１３の連結端部１５とビスケット成形領域６９との間の領域に沿って配置することで、溶湯の温度低下を抑制し、且つ、ビスケット５１の固化促進を図ることができる。
【００４８】
この構成によれば、冷却回路７１の冷却性能をコントロールする必要がないため、簡単な構成で上記効果を得ることができる。冷却回路７１を含む冷却装置関連の構造を単純にできることは、高温高圧を取り扱う鋳造機および金型１において極めて有利である。さらに冷却回路７１の冷却性能をコントロールしなくてすむので、液体冷媒の吐出量や吐出圧力を調整する必要がなく、以前の鋳造機をそのまま使用することができる。
【００４９】
上記のような構成の成形品２の製造方法によれば、冷却回路７１の冷却性能を精度良く管理することなく、ビスケット５１の固化促進と溶湯の温度低下の抑制とのバランスを取ることで薄肉成形品の鋳造性を向上させた成形品の製造方法を提供することができる。また、そのような鋳造方法による成形品を提供することができる。
【００５０】
図７は、冷却回路７１をビスケット成形領域６９を外して設けた場合の効果を示す実験結果の一例を示す。図７は、横軸に成形品としてのＢ５サイズのポータブルコンピュータの筐体ベースの基本肉厚を取り、縦軸に流動比を取る。なお「流動比」とは、流動長を基本肉厚で除した値である。また「流動長」とは、溶湯が流れる長さである。
【００５１】
図７に示すように、「冷却回路がビスケット成形領域を外れて設けられている場合」（図７中、実線）の方が「冷却回路がビスケット成形領域に沿って設けられている場合」（図７中、破線）に比べて溶湯の流動性が良好であることがわかる。また、別の実験データから金型注入時の溶湯温度が約１００度上昇し、流動性が約２倍に上昇することがわかった。さらに、金型１から取り外した直後の鋳造品３１のビスケット５１の温度測定を行うと、「冷却回路がビスケット成形領域を外れて設けられている場合」の方が「冷却回路がビスケット成形領域に沿って設けられている場合」に比べてビスケット５１の温度が１００度近く高くなることも確認されている。
【００５２】
また本発明の実施形態は、例えば基本肉厚が０．６ｍｍ以下の薄肉成形品の鋳造において特に有利であるといえる。例えば図７中の「冷却回路がビスケット成形領域に沿って設けられている場合」から明らかなように、基本肉厚が０．６ｍｍを超える場合は、基本肉厚が薄くなるに従い流動比は比例的に低下するが、基本肉厚が０．６ｍｍ以下の場合は、基本肉厚が薄くなるに従い流動比は急激に低下することがわかる。溶湯の流動性を改善する本発明の実施形態は、このような流動比が急激に低下する領域において特に顕著な効果を発揮するといえる。
【００５３】
また別の観点からいえば、本発明の実施形態は、例えば基本肉厚が０．４ｍｍ以上０．５ｍｍ以下の薄肉成形品の鋳造において特に有利であるといえる。「冷却回路がビスケット成形領域に沿って設けられている場合」では、Ｂ５サイズの筐体ベースを０．５ｍｍ以下の薄肉で鋳造しようとしても流動長が不足して鋳造することができなかった。これを図７に当てはめると、Ｂ５サイズ程度の大きさの鋳造品においては、流動比が４００程度必要であることがわかる。
【００５４】
一方、「冷却回路がビスケット成形領域を外れて設けられている場合」は、基本肉厚が０．４ｍｍ以上０．５ｍｍ以下の範囲においても流動比を４００以上確保することができる。なおこの実験結果は筐体ベースについてであるが、筐体カバーでも同様の効果を得られるのはもちろんである。
【００５５】
以上、本発明の一つの実施形態について説明したが、本発明はこれらに限定されるものではなく、発明の主旨を逸脱しない範囲で種々変形して実施可能である。なお本発明が適用される成形品は、基本肉厚が０．６ｍｍ以下の成形品に限定されるものではなく、広く一般に適用することができる。
【００５６】
例えば上記実施形態では第１の溝７３が液体冷媒の流れの上流側で第２の溝７４が下流側であったが、第１の溝７３が下流側で第２の溝７４が上流側であってもよい。
【図面の簡単な説明】
【００５７】
【図１】本発明の一つの実施形態に係る金型を分解して示す斜視図。
【図２】図１中に示された金型により成形される成形品の斜視図。
【図３】図１中に示された金型の内部空間を模式的に示す平面図。
【図４】図１中に示された金型により鋳造される鋳造品を模式的に示す斜視図。
【図５】図１中に示された金型の断面図。
【図６】図５中に示された金型の鋳造時の状態を示す断面図。
【図７】本発明の実施形態に係る効果を示す図。
【符号の説明】
【００５８】
１…金型、２…成形品、４…固定型、５…可動型、１３…鋳込み口部材、１３ｃ…外周面、１５…連結端部、１７…射出プランジャー、１８…スリーブ、２３…分流子、３１…鋳造品、６１，６２，６３，６４…昇温回路、６９…ビスケット成形領域、７１…冷却回路、７７…冷却水路。
【図１】
2008272796.tif 000003
【図２】
2008272796.tif 000004
【図３】
2008272796.tif 000005
【図４】
2008272796.tif 000006
【図５】
2008272796.tif 000007
【図６】
2008272796.tif 000008
【図７】
2008272796.tif 000009